(57)【要約】【課題】            光学フィルムの伸縮等により生じる応力集中を緩和し、光学積層体の白抜けや色ムラを抑制するとともに、光学積層体におけるガラス基板と粘着剤層と間の浮剥れや、粘着剤層内での発泡を抑制し得る、粘着剤に好適なアクリル樹脂を提供する。【解決手段】        下記(a)、(b)、(c)及び(d)を共重合して得られるアクリル樹脂。(a)：式（１）で表される（メタ）アクリル酸エステル2005239805.tif 000009（式中、Ｒ１は水素原子またはメチル基を表し、Ｒ２は炭素数１〜１４のアルキル基またはアラルキル基を表す。）(b):分子内に式（２）で表される基を少なくとも２個含有するモノマー2005239805.tif 000010（式中、Ｒ３は水素原子またはメチル基を表す。）(c)：分子内に複素環と１つのオレフィン性二重結合とを含有するモノマー(d)：少なくとも一つの極性官能基と、一つのオレフィン性二重結合とを分子内に含有するモノマー【選択図】          なし【特許請求の範囲】
【請求項１】
下記(a)、(b)、(c)及び(d)を共重合して得られるアクリル樹脂。
(a)：式（１）で表される（メタ）アクリル酸エステル
2005239805.tif 000007
（式中、Ｒ１は水素原子またはメチル基を表し、Ｒ２は炭素数１〜１４のアルキル基またはアラルキル基を表す。Ｒ２のアルキル基の水素原子またはアラルキル基の水素原子は炭素数が１〜１０のアルコキシ基に置換されてもよい。）
(b):分子内に式（２）で表される(メタ)アクリロイル基を少なくとも２個含有するモノマー
2005239805.tif 000008
（式中、Ｒ３は水素原子またはメチル基を表す。）
(c)：分子内に複素環と１つのオレフィン性二重結合とを含有するモノマー
(d)：(a)、(b)及び(c)とは異なるモノマーであって、カルボキシル基、水酸基、アミド基、アミノ基、エポキシ基、アルデヒド基、イソシアネート基からなる群から選ばれる少なくとも一つの極性官能基と、一つのオレフィン性二重結合とを分子内に含有するモノマー
【請求項２】
(c)がＮ−ビニルピロリドン、アクリロイルモルホリン及びビニルカプロラクタムからなる群から選ばれる少なくとも１種のモノマーであることを特徴とする請求項１に記載のアクリル樹脂。
【請求項３】
請求項１又は２に記載のアクリル樹脂と、架橋剤及び／又はシラン系化合物とを配合してなる粘着剤。
【請求項４】
光学フィルムの両面または片面に請求項３に記載の粘着剤を積層してなる粘着剤付光学フィルム。
【請求項５】
光学フィルムが、偏光フィルム及び／又は位相差フィルムであることを特徴とする請求項４に記載の粘着剤付光学フィルム。
【請求項６】
光学フィルムが、さらにアセチルセルロース系フィルムを保護フィルムとして貼着してなる光学フィルムであることを特徴とする請求項４又は５に記載の粘着剤付光学フィルム。
【請求項７】
粘着剤付光学フィルムの粘着剤層に、さらに、剥離フィルムを積層してなる請求項４〜６のいずれかに記載の粘着剤付光学フィルム。
【請求項８】
請求項４〜６のいずれかに記載の粘着剤付光学フィルムの粘着剤層にガラス基材を積層してなる光学積層体。
【請求項９】
請求項７に記載の粘着剤付光学フィルムから剥離フィルムを剥離したのち、剥離して得られた粘着剤層にガラス基材を積層してなる光学積層体。
【発明の詳細な説明】
【技術分野】
【０００１】
本発明は、アクリル樹脂、該樹脂を含有する粘着剤、及び該粘着剤を積層してなる光学積層体に関する。
【背景技術】
【０００２】
ＴＦＴ、ＳＴＮなどの液晶表示装置に一般に用いられている液晶セルは、液晶成分が二枚のガラス基材間に挟持された構造を有している。そして、該ガラス基材の表面には、アクリル樹脂を主成分とする粘着剤を介して、偏光フィルム、位相差フィルムなどの光学フィルムが積層されている。そして、ガラス基板、粘着剤及び光学フィルムを順次積層してなる光学積層体は、まず、光学フィルムに粘着剤を積層して得られる粘着剤付光学フィルムを製造し、続いて、粘着剤の面にガラス基材を積層する方法が、一般に用いられている。
【０００３】
このような粘着剤付光学フィルムは、熱または湿熱条件下では伸縮による寸法変化が大きいためカール等を生じ易く、得られる光学積層体の粘着剤層内で発泡したり、粘着剤層とガラス基材との間の浮剥れ等が発生するという問題があった。さらに、熱または湿熱条件下では粘着剤付光学フィルムに作用する残留応力の分布が不均一となり、光学積層体の外周部に応力集中が生じる結果、ＴＮ液晶セル（ＴＦＴ）では白抜け、ＳＴＮ液晶セルでは色ムラが起こるという問題があった。かかる問題を解消するために、粘着剤として、分子内に複素環を有するモノマーの一種であるＮ−ビニルピロリドンに由来する構造単位を有するアクリル樹脂を主成分とする粘着剤（特許文献１）が提案されている。
【０００４】
【特許文献１】特開平５−１０７４１０号公報（［特許請求の範囲］参照）
【発明の開示】
【発明が解決しようとする課題】
【０００５】
本発明者が、上記粘着剤について検討したところ、光学積層体における粘着剤層とガラス基板との間の浮剥れを十分に抑制することができない場合があることが明らかになった。本発明の目的は、光学フィルムの伸縮等により生じる応力集中を緩和し、光学積層体の白抜けや色ムラを抑制するとともに、光学積層体におけるガラス基板と粘着剤層と間の浮剥れや、粘着剤層内での発泡を抑制し得る、粘着剤に好適なアクリル樹脂；該アクリル樹脂を含有する粘着剤；該粘着剤と光学フィルムとからなる粘着剤付光学フィルム、該粘着剤付光学フィルムの粘着剤層を介して光学フィルムとガラス基板とが積層してなる光学積層体を提供することである。
【課題を解決するための手段】
【０００６】
本発明者らは、かかる課題を解決するために鋭意検討した結果、特定のモノマーを共重合して得られるアクリル樹脂が、粘着剤として好適であることを見出すとともに、粘着剤付光学フィルムを貼り直すために光学積層体から該フィルムを剥離した後でも、粘着剤層と接していたガラス基板の表面に、曇りや糊残り等がほとんど発生しない、すなわち、リワーク性に優れていることを見出し、本発明を完成した。
【０００７】
すなわち、本発明は、下記(a)、(b)、(c)及び(d)を共重合して得られるアクリル樹脂；該アクリル樹脂と、架橋剤及び／又はシラン系化合物とを配合してなる粘着剤；光学フィルムの両面または片面に該粘着剤を積層してなる粘着剤付光学フィルム；該粘着剤付光学フィルムの粘着剤層にガラス基材を積層してなる光学積層体である。
(a)：式（１）で表される（メタ）アクリル酸エステル
2005239805.tif 000002
（式中、Ｒ１は水素原子またはメチル基を表し、Ｒ２は炭素数１〜１４のアルキル基またはアラルキル基を表す。Ｒ２のアルキル基の水素原子またはアラルキル基の水素原子は炭素数が１〜１０のアルコキシ基に置換されてもよい。）
(b):分子内に式（２）で表される(メタ)アクリロイル基を少なくとも２個含有するモノマー
2005239805.tif 000003
（式中、Ｒ３は水素原子またはメチル基を表す。）
(c)：分子内に複素環と１つのオレフィン性二重結合とを含有するモノマー
(d)：(a)、(b)及び(c)とは異なるモノマーであって、カルボキシル基、水酸基、アミド基、アミノ基、エポキシ基、アルデヒド基、イソシアネート基からなる群から選ばれる少なくとも一つの極性官能基と、一つのオレフィン性二重結合とを分子内に含有するモノマー
【発明の効果】
【０００８】
本発明のアクリル樹脂は、柔軟性に優れ、光学フィルムなどに優れた密着性を有する。また、該アクリル樹脂と硬化剤及び／又はシラン系化合物とを配合してなるものは粘着剤として好適である。光学フィルムと該粘着剤とを積層した粘着剤付光学フィルムは、例えば液晶セルのガラス基板に積層すると、本発明の光学積層体を与える。かかる光学積層体は、湿熱条件下、光学フィルムおよびガラス基板の寸法変化に起因する応力を粘着剤層が吸収・緩和するため、局部的な応力集中が軽減され、ガラス基板に対する粘着剤層の浮剥れが抑制される。また、不均一な応力分布に起因する光学的欠陥が防止されることから、ガラス基板がＴＮ液晶セル（ＴＦＴ）である場合、白ヌケが抑制され、ガラス基板がＳＴＮ液晶セルである場合、色ムラが抑制される。さらに、リワーク性に優れることから、一度積層した粘着剤付光学フィルムを光学積層体のガラス基板から剥離しても、剥離後のガラス基板の表面に糊残りや曇りが抑制され、再び、ガラス基板として用いることができる。
【発明を実施するための最良の形態】
【０００９】
以下、本発明について詳細に説明する。
本発明に用いられる単量体(a)は、式（１）で表される（メタ）アクリル酸エステルである。
2005239805.tif 000004
（式中、Ｒ１は水素原子またはメチル基を表し、Ｒ２は炭素数１〜１４のアルキル基またはアラルキル基を表す。Ｒ２のアルキル基の水素原子またはアラルキル基の水素原子は炭素数が１〜１０のアルコキシ基に置換されてもよい。）
【００１０】
ここで、単量体(a)としては、例えば、メチルアクリレート、エチルアクリレート、プロピルアクリレート、n-ブチルアクリレート、iso-ブチルアクリレート、２−エチルヘキシルアクリレート、n-オクチルアクリレート、iso-オクチルアクリレート、ラウリルアクリレート、ステアリルアクリレート、シクロヘキシルアクリレート、ベンジルアクリレート、メトキシエチルアクリレート及びエトキシメチルアクリレートなどのアクリル酸エステル；メチルメタクリレート、エチルメタクリレート、プロピルメタクリレート、n-ブチルメタクリレート、iso-ブチルメタクリレート、２−エチルヘキシルメタクリレート、n-オクチルメタクリレート、iso-オクチルメタクリレート、ラウリルメタクリレート、ステアリルメタクリレート、シクロヘキシルメタクリレート、ベンジルメタクリレート、メトキシエチルメタクリレート及びエトキシメチルメタクリレートなどのメタクリル酸エステル等を挙げることができる。
【００１１】
単量体(b)とは、分子内に式（２）で表される(メタ)アクリロイル基を少なくとも２個含有するモノマーである。
2005239805.tif 000005
（式中、Ｒ３は水素原子またはメチル基を表す。）
【００１２】
具体的には、１，４−ブタンジオールジ（メタ）アクリレート、１，６−ヘキサンジオール（メタ）ジアクリレート、１，９−ノナンジオールジ（メタ）アクリレート、エチレングリコールジ（メタ）アクリレート、ジエチレングリコールジ（メタ）アクリレート、テトラエチレングリコールジ（メタ）アクリレート、トリプロピレングリコールジ（メタ）アクリレート等、分子内に２個の（メタ）アクリロイル基を有するモノマー；トリメチロールプロパントリ（メタ）アクリレート等の分子内に３個の（メタ）アクリロイル基を有するモノマーが挙げられる。
単量体(b)として、２種以上の単量体(b)を使用してもよい。単量体(b)の中でも、分子内に２個の（メタ）アクリロイル基を有するモノマーが好ましい。
【００１３】
単量体(c)とは、通常、分子内に窒素原子、酸素原子、硫黄原子などのヘテロ原子を少なくとも１個含有する複素環と、１つのオレフィン性の二重結合とを分子内に含有するモノマーである。
複素環としては、好ましくは、ヘテロ原子を含む約５〜１２員環であり、例えば、ピロリジン環、イミダゾリジン環、ピペラジン環、ピペリジン環、ピロリドン環、モルホリン環、カプロラクタム環、キヌクリジン環などの窒素原子を含む複素環；ラクトン環、テトラハイドロフラン環、ジオキサン環などの酸素原子を含む複素環などが挙げられる。
【００１４】
単量体(c)としては、アクリロイルモルホリン、Ｎ−ビニル−２−ピロリドン、ビニルカプロラクタム、カプロラクトン変性テトラハイドロフルフリルアクリレートなどの窒素原子を含む複素環と、１つのオレフィン性二重結合とを分子内に含有するモノマー；テトラハイドロフルフリルアクリレート、テトラハイドロフルフリルメタクリレートなどの酸素原子を含む複素環と、１つのオレフィン性二重結合とを分子内に含有するモノマー等を挙げることができる。単量体（c）として、異なる２種類以上の単量体（c）を用いてもよい。
単量体(c)の中でも、窒素原子を含む５〜１２員環と、１つのオレフィン性二重結合とを分子内に含有するモノマーが好ましく、特にＮ−ビニル−２−ピロリドン、ビニルカプロラクタム、アクリロイルモルホリンが好適である。
【００１５】
単量体(d)とは、(a)、(b)及び(c)とは異なるモノマーであって、カルボキシル基、水酸基、アミノ基、アミド基、エポキシ基、アルデヒド基、イソシアネート基などの極性官能基と、１個のオレフィン性二重結合とを分子内に含有するモノマーである。
モノマー(d)の具体例としては、極性官能基がカルボキシル基であるモノマー(d)として、例えば、アクリル酸、メタクリル酸、マレイン酸、イタコン酸等のα，β−不飽和カルボン酸などが挙げられ、極性官能基が水酸基であるモノマー(d)として、例えば、２−ヒドロキシエチル（メタ）アクリレ−ト、２−ヒドロキシプロピル（メタ）アクリレ−ト、４−ヒドロキシブチル（メタ）アクリレート等のα，β−不飽和カルボン酸ヒドロキシアルキルエステルなどが挙げられる。また、極性官能基がアミド基であるモノマー(d)としては、例えば、アクリルアミド、メタクリルアミド、Ｎ，Ｎ−ジメチルアミノプロピルアクリルアミド、ジアセトンジアミド、Ｎ，Ｎ−ジメチルアクリルアミド、Ｎ，Ｎ−ジエチルアクリルアミド、Ｎ−メチロールアクリルアミド等が挙げられ、極性官能基がエポキシ基であるモノマー(d)としては、例えば、グリシジルアクリレート、グリシジルメタクリレート等が挙げられる。さらに、極性官能基がアミノ基であるモノマー(d)としては、例えば、Ｎ，Ｎ−ジメチルアミノエチルアクリレート、アリルアミン等が挙げられ、極性官能基がイソシアネート基であるモノマー(d)としては、例えば、２−メタクリロイロキシエチルイソシアネート等が挙げられ、極性官能基がアルデヒド基であるモノマー(d)としては、例えば、アクリルアルデヒド等が挙げられる。これらモノマー(d)としては、異なる２種以上のモノマー(d)を組み合わせて使用してもよい。
モノマー(d)としては、中でもα，β−不飽和カルボン酸、α，β−不飽和カルボン酸ヒドロキシアルキルエステルが好ましく、とりわけ、アクリル酸、メタクリル酸、２−ヒドロキシエチル（メタ）アクリレ−ト、２−ヒドロキシプロピル（メタ）アクリレ−ト、４−ヒドロキシブチル（メタ）アクリレートが好ましく、中でもとりわけ、２−ヒドロキシエチル（メタ）アクリレ−ト、２−ヒドロキシプロピル（メタ）アクリレ−ト、４−ヒドロキシブチル（メタ）アクリレートが好適である。
【００１６】
本発明のアクリル樹脂における単量体(a)に由来する構造単位の含有量としては、通常、アクリル樹脂（固形分）１００重量部に対し、４５〜９９．８４重量部程度であり、好ましくは７０〜９９重量部程度である。本発明のアクリル樹脂における単量体(b)に由来する構造単位の含有量としては、通常、アクリル樹脂（固形分）１００重量部に対し、０．０１〜５重量部であり、好ましくは０．１〜３重量部程度である。単量体(b)に由来する構造単位の含有量が０．０１重量部以上であると得られる樹脂の凝集力が向上する傾向にあることから好ましく、５重量部以下であると、樹脂を製造する際のゲルの生成が抑制される傾向にあることから好ましい。単量体(c)に由来する構造単位の含有量としては、通常、アクリル樹脂（固形分）１００重量部に対し、０．１〜３０重量部程度であり、好ましくは０．１〜２０重量部程度である。単量体(c)の含有量が０．１重量部以上であると、液晶パネル加工時に発生する白抜け現象を改良する効果が向上する傾向にあることから好ましく、３０重量部以下であると粘着剤層とガラス基板との間の浮き剥れが抑制される傾向にあることから好ましい。また、単量体(d)に由来する構造単位の含有量としては、通常、アクリル樹脂（固形分）１００重量部に対し、０．０５〜２０重量部程度であり、好ましくは０．１〜１５重量部程度である。構造単位(d)の含有量が０．０５重量部以上であると、得られる樹脂の凝集力が向上する傾向にあることから好ましく、２０重量部以下であると粘着剤層とガラス基板との間の浮き剥れが抑制される傾向にあることから好ましい。
【００１７】
本発明のアクリル樹脂を製造する際には、単量体(a)〜(d)のいずれとも異なるビニル系単量体とともに重合させてもよい。該ビニル系単量体としては、例えば、脂肪酸ビニルエステル、ハロゲン化ビニル、ハロゲン化ビニリデン、芳香族ビニル、（メタ）アクリロニトリル、共役ジエン化合物などが挙げられる。
【００１８】
ここで、脂肪酸ビニルとしては、例えば、酢酸ビニル、プロピオン酸ビニル、酪酸ビニル、２−エチルヘキサン酸ビニル、ラウリン酸ビニルなどが挙げられる。ハロゲン化ビニルとしては、塩化ビニルおよび臭化ビニル等が例示され、ハロゲン化ビニリデンとしては、塩化ビニリデン等が例示され、（メタ）アクリロニトリルとしては、アクリロニトリル、メタクリロニトリルが例示される。共役ジエン化合物とは、分子内に共役二重結合を有するオレフィンであり、具体例としては、イソプレン、ブタジエン、クロロプレンなどが挙げられる。芳香族ビニルとは、ビニル基と芳香族基を有する化合物であり、具体例としては、スチレン、メチルスチレン、ジメチルスチレン、トリメチルスチレン、エチルスチレン、ジエチルスチレン、トリエチルスチレン、プロピルスチレン、ブチルスチレン、ヘキシルスチレン、ヘプチルスチレン、オクチルスチレン、フロロスチレン、クロロスチレン、ブロモスチレン、ジブロモスチレン、ヨードスチレン、ニトロスチレン、アセチルスチレンおよびメトキシスチレン、ジビニルベンゼンなどのスチレン系単量体；ビニルピリジン、ビニルカルバゾールなどの含窒素芳香族ビニルなどが挙げられる。
【００１９】
本発明のアクリル樹脂を製造する方法としては、例えば、溶液重合法、乳化重合法、塊状重合法、懸濁重合法などが挙げられる。アクリル樹脂の製造において、通常、重合開始剤が用いられる。重合開始剤は単量体(a)〜(d)の合計重量１００部に対して０．００１〜５重量部程度使用される。重合開始剤としては、熱重合開始剤や光重合開始剤などが例示され、光重合開始剤としては、例えば、４−（２−ヒドロキシエトキシフェニル）などが挙げられる。熱重合開始剤としては、例えば、２，２’−アゾビスイソブチロニトリル、２，２’−アゾビス（２−メチルブチロニトリル）、１，１’−アゾビス（シクロヘキサン−１−カルボニトリル）、２，２’−アゾビス（２，４−ジメチルバレロニトリル）、２，２’−アゾビス（２，４−ジメチル−４−メトキシバレロニトリル）、ジメチル−２，２’−アゾビス（２−メチルプロピオネート）、４，４’−アゾビス（４−シアノバレリック酸）、２，２’−アゾビス（２−ヒドロキシメチルプロピオニトリル）などのアゾ系化合物；ｔｅｒｔ−ブチルハイドロパーオキサイド、過酸化ベンゾイル、ｔｅｒｔ−ブチルパーオキシベンゾエート、クメンヒドロパーオキシド、ジイソプロピルパーオキシジカーボネート、ジ−ｎ−プロピルパーオキシジカーボネート、ｔｅｒｔ−ブチルパーオキシネオデカノエート、ｔｅｒｔ−ブチルパーオキシピバレート、（３，５，５−トリメチルヘキサノイル）パーオキシドなどの有機過酸化物；過硫酸カリウム、過硫酸アンモニウム、過酸化水素など無機過酸化物等が挙げられる。また、熱重合開始剤と還元剤を併用したレドックス系開始剤なども重合開始剤として使用し得る。
【００２０】
本発明の製造方法としては、中でも、溶液重合法が好ましい。溶液重合法の具体例としては、単量体(a)〜(d)、及び、必要に応じて単量体(a)〜(d)のいずれとも異なるビニル系単量体、並びに有機溶媒を混合し、窒素雰囲気下にて、熱重合開始剤を添加して、４０〜９０℃程度、好ましくは６０〜７０℃程度にて３〜１０時間程度攪拌する方法などが挙げられる。また、反応を制御するために、用いる単量体や熱重合開始剤を重合中に添加したり、有機溶媒に溶解したのち添加してもよい。ここで、有機溶媒としては、例えば、トルエン、キシレン等の芳香族炭化水素類；酢酸エチル、酢酸ブチル等のエステル類；ｎ−プロピルアルコール、イソプロピルアルコール等の脂肪族アルコール類；メチルエチルケトン、メチルイソブチルケトン等のケトン類などが挙げられる。
【００２１】
かくして得られたアクリル樹脂の粘度としては、アクリル樹脂を３０重量％含有する酢酸エチル溶液を調製し、該溶液の２５℃における粘度が、通常、１００Ｐａ・ｓ以下、好ましくは５０Ｐａ・ｓ以下である。アクリル樹脂の粘度が１００Ｐａ・ｓ以下にすることにより、光学フィルムの寸法が変化しても、その寸法変化に得られる粘着剤層が追随して変動するので、液晶セルの周縁部の明るさと中心部の明るさとの間に差がなくなり、白抜け、色ムラが抑制される傾向にあることから好ましい。アクリル樹脂の分子量としては、ゲルパーミエーションクロマトグラフィ（ＧＰＣ）の光散乱法による重量平均分子量が、通常、５×１０５以上、好ましくは１×１０６以上である。重量平均分子量が５×１０５より高い場合、高温高湿下での接着性が向上し、粘着剤層とガラス基板との間の浮き剥れが低下する傾向があり、しかもリワーク性が向上する傾向にあることから好ましい。
【００２２】
本発明のアクリル樹脂は、例えば、粘着剤、接着剤、塗料、増粘剤等にそのまま使用してもよい。
中でも、本発明のアクリル樹脂に架橋剤及び／又はシラン系化合物を配合して得られる粘着剤が耐久性に優れ、光学フィルムなどに優れた密着性を有することから好ましく、とりわけ、本発明のアクリル樹脂に架橋剤及びシラン系化合物を配合して得られる粘着剤が好適である。
ここで、架橋剤とは、極性官能基と架橋し得る官能基を分子内に２個以上有するものであり、具体的にはイソシアネート系化合物、エポキシ系化合物、金属キレート系化合物およびアジリジン系化合物などなどが例示される。
【００２３】
ここで、イソシアネート系化合物とは、例えば、トリレンジイソシアネート、ヘキサメチレンジイソシアネート、イソホロンジイソシアネート、キシリレンジイソシアネート、水添キシリレンジイソシアネート、ジフェニルメタンジイソシアネート、水添ジフェニルメタンジイソシアネート、テトラメチルキシリレンジイソシアネート、ナフタレンジイソシアネート、トリフェニルメタントリイソシアネート、ポリメチレンポリフェニルイソシアネートなどが挙げられる。また、前記イソシアネート化合物にトリメチロールプロパンなどポリオールとを反応せしめたアダクト体についても本発明の架橋剤である。
【００２４】
エポキシ系化合物としては、例えば、ビスフェノールＡ型のエポキシ樹脂、エチレングリコールグリシジルエーテル、ポリエチレングリコールジグリシジルエーテル、グリセリンジグリシジルエーテル、グリセリントリグリシジルエーテル、1,6-ヘキサンジオールジグリシジルエーテル、トリメチロールプロパントリグリシジルエーテル、ジグリシジルアニリン、N,N,N',N'-テトラグリシジル-m-キシレンジアミンおよび1,3-ビス(N,N'-ジグリシジルアミノメチル)シクロヘキサンなどが挙げられる。
【００２５】
金属キレート化合物としては、例えば、アルミニウム、鉄、銅、亜鉛、スズ、チタン、ニッケル、アンチモン、マグネシウム、バナジウム、クロムおよびジルコニウムなどの多価金属に、アセチルアセトンやアセト酢酸エチルが配位した化合物などが挙げられる。
【００２６】
アジリジン系化合物としては、例えば、N,N'-ジフェニルメタン-4,4'-ビス(1-アジリジンカルボキサイド)、N,N'-トルエン-2,4-ビス(1-アジリジンカルボキサミド)、トリエチレンメラミン、ビスイソフタロイル-1-(2-メチルアジリジン)、トリ-1-アジリジニルホスフィンオキサイド、N,N'-ヘキサメチレン-1,6-ビス(1-アジリジンカルボキサイド)、トリメチロールプロパン-トリ-β-アジリジニルプロピオネートおよびテトラメチロールメタン-トリ-β-アジリジニルプロピオネートなどが挙げられる。
【００２７】
本発明の粘着剤における架橋剤として、２種類以上の架橋剤を使用してもよい。粘着剤における架橋剤の使用量としては、アクリル樹脂（固形分）１００重量部に対して、通常、０.００５〜５重量部程度であり、好ましくは０.０１〜３重量部程度である。架橋剤の量が０．００５重量部以上であると、粘着剤層とガラス基板との間の浮き剥れ及びリワーク性が向上する傾向にあることから好ましく、５重量部以下であると、光学フィルムの寸法変化に対して粘着剤層の追随性が優れることから、白抜け、色ムラが低下する傾向にあり、好ましい。
【００２８】
本発明の粘着剤に用いられるシラン系化合物としては、通常、例えば、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシランなどが挙げられる。本発明の粘着剤に、２種類以上のシラン系化合物を使用してもよい。
【００２９】
粘着剤におけるシラン系化合物の使用量としては、樹脂１００重量部に対して、通常、０.０００１〜１０重量部程度であり、好ましくは０.０１〜５重量部の量で使用される。シラン系化合物の量が０．０００１重量％以上であると粘着剤層とガラス基板との密着性が向上することから好ましい。またシラン系化合物の量が１０重量部以下であると、粘着剤層からシラン系化合物がブリードアウトすることを抑制し、粘着剤層の凝集破壊を抑制させる傾向にあることから、好ましい。
【００３０】
本発明の粘着剤は、上記のようにアクリル樹脂、架橋剤及び／又はシラン系化合物からなるが、さらに、架橋触媒、耐候安定剤、タッキファイヤー、可塑剤、軟化剤、染料、顔料、および無機フィラー等を粘着剤に配合させてもよい。
【００３１】
中でも、粘着剤に架橋触媒と架橋剤とを配合すると、粘着剤付光学フィルムを短時間の熟成で調製することができ、該フィルムを含む光学積層体は、粘着剤層とガラス基板との間の浮き剥れや、粘着剤層内での発泡を抑制し、しかもリワーク性に優れることから好ましい。架橋触媒としては、例えば、ヘキサメチレンジアミン、エチレンジアミン、ポリエチレンイミン、ヘキサメチレンテトラミン、ジエチレントリアミン、トリエチレンテトラミン、イソホロンジアミン、トリエチレンジアミン、ポリアミノ樹脂およびメラミン樹脂などのアミン系化合物などが挙げられる。粘着剤に架橋触媒としてアミン化合物を用いる場合、架橋剤としてはイソシアネート系化合物が好適である。
【００３２】
本発明の粘着剤付光学フィルムとは、光学フィルムの両面又は片面に上記粘着剤を積層してなるものであり、その製造方法としては、例えば、剥離フィルムの上に有機溶剤に希釈させた粘着剤を塗布し、６０〜１２０℃で０．５〜１０分間程度加熱して有機溶媒を留去して、粘着剤層を得る。次いで、粘着剤層に光学フィルムを貼合したのち、温度２３℃、湿度５０％の雰囲気下であれば、５〜２０日程度熟成させ、架橋剤が十分反応したのち、剥離フィルムを剥離して粘着剤付光学フィルムを得る方法；前記と同様に粘着剤層を得たのち、得られた剥離フィルムと粘着剤層との２層の積層体を、剥離フィルムと粘着剤層とが交互になるように多層に組み合わせたのち、温度２３℃、湿度５０％の雰囲気下であれば、５〜２０日程度熟成させ、架橋剤が十分反応したのち、剥離フィルムを剥離し、代わって光学フィルムを貼合して粘着剤付光学フィルムを得る方法などが挙げられる。ここで、剥離フィルムは、粘着剤層を形成する際の基材である。熟成中や粘着剤付光学フィルムとして保存する際に塵や埃などの異物から粘着剤層を保護する基材である場合もある。剥離フィルムの具体例としては、ポリエチレンテレフタレート、ポリブチレンテレフタレート、ポリカーボネート、ポリアリレート等の各種樹脂からなるフィルムを基材とし、この基材の粘着剤層との接合面に、離型処理（シリコーン処理等）が施されたものなどが挙げられる。
【００３３】
本発明の粘着剤付光学フィルムに用いられる光学フィルムとは、光学特性を有するフィルムであり、例えば、偏光フィルム、位相差フィルムなどが挙げられる。偏光フィルムとは、自然光などの入射光に対して、偏光を出射する機能を持つ光学フィルムである。偏光フィルムとしては、光学軸に対して平行である振動面の直線偏光を吸収し、垂直面である振動面を有する直線偏光を透過する性質を有する直線偏光フィルム、光学軸に対して平行である振動面の直線偏光を反射する偏光分離フィルム、偏光フィルムと後述する位相差フィルムを積層した楕円偏光フィルムなどが挙げられる。偏光フィルムの具体例としては、一軸延伸されたポリビニルアルコールフィルムにヨウ素、二色性染料などの二色性色素が吸着配向されているものなどが挙げられる。
【００３４】
位相差フィルムとは、一軸または二軸などの光学異方性を有する光学フィルムであって、例えば、ポリビニルアルコール、ポリカーボネート、ポリエステル、ポリアリレート、ポリイミド、ポリオレフィン、ポリスチレン、ポリサルホン、ポリエーテルサルホン、ポリビニリデンフルオライド／ポリメチルメタアクリレート、液晶ポリエステル、アセチルセルロース、環状ポリオレフィン、エチレン−酢酸ビニル共重合体ケン化物、ポリ塩化ビニルなどからなる高分子フィルムを１．０１〜６倍程度に延伸することにより得られる延伸フィルムなどが挙げられる。中でも、ポリカーボネートあるいはポリビニルアルコールを一軸延伸、二軸延伸した高分子フィルムが好ましい。
【００３５】
位相差フィルムとしては、一軸性位相差フィルム、広視野角位相差フィルム、低光弾性率位相差フィルム、温度補償型位相差フィルム、ＬＣフィルム（棒状液晶ねじれ配向）、ＷＶフィルム（円盤状液晶傾斜配向）、ＮＨフィルム（棒状液晶傾斜配向）、ＶＡＣフィルム（完全二軸配向型位相差フィルム）、ｎｅｗＶＡＣフィルム（二軸配向型位相差フィルム）などが挙げられる。
【００３６】
さらに、これら光学フィルムに保護フィルムをさらに貼着しているものも光学フィルムとして本発明の粘着剤に積層してもよい。保護フィルムとしては、例えば、本発明のアクリル樹脂とは異なるアクリル樹脂フィルム、三酢酸セルロースフィルム等のアセチルセルロース系フィルム、ポリエステル樹脂フィルム、オレフィン樹脂フィルム、ポリカーボネート樹脂フィルム、ポリエーテルエーテルケトン樹脂フィルム、ポリスルホン樹脂フィルム等が挙げられる。保護フィルムには、サリチル酸エステル系化合物、ベンゾフェノン系化合物、ベンゾトリアゾール系化合物、トリアジン系化合物、シアノアクリレート系化合物、ニッケル錯塩系化合物等の紫外線吸収剤を配合されていてもよい。保護フィルムの中でも、アセチルセルロース系フィルムが好適である。
【００３７】
本発明の光学積層体とは、粘着剤付光学フィルムとガラス基板とからなるものである。光学積層体は、通常、粘着剤付光学フィルムの粘着剤層とガラス基板とが貼合して製造することができる。ここで、ガラス基板としては、例えば、液晶セルのガラス基板、防眩用ガラス、サングラス用ガラスなどが挙げられる。中でも、液晶セルの上部のガラス基板に粘着剤付光学フィルム（上板偏光板）の粘着剤層を貼合し、液晶セルの下部のガラス基板に別の粘着剤付光学フィルム（下板偏光板）の粘着剤層を貼合してなる光学積層体は液晶表示装置として使用し得ることから好ましい。ガラス基板の材料としては、例えば、ソーダライムガラス、低アルカリガラス、無アルカリガラスなどが挙げられる。
【００３８】
本発明の光学積層体は、光学積層体から粘着剤付き光学フィルムを剥離した後でも、粘着剤層と接していたガラス基板の表面に、曇りや糊残り等がほとんど発生しないことから、剥離されたガラス基板に再び、粘着剤付光学フィルムを貼り直すことが容易に実施することができる、すなわち、リワーク性に優れている。
【実施例】
【００３９】
以下、実施例を挙げて本発明を更に具体的に説明する。尚、実施例中「部」、「％」とあるのは特に断りのない限り重量基準である。また固形分は、JIS K-5407に準じた測定方法で行った。具体的には粘着剤溶液を任意の重量、シャーレにとり防爆オーブンにて１１５℃、２時間乾燥させた後の残留固形分重量を最初に測りとった溶液の重量に対して割合で表したものである。粘度は、２５℃でブルックフィールド粘度計により測定した値である。ＧＰＣの光散乱法による重量平均分子量測定は、検出器として光散乱光度計と示差屈折計を備えたＧＰＣ装置を用い、試料濃度５ｍｇ／ｍｌ、試料導入量１００μｍｌ，カラム温度４０℃、流速１ｍｌ／ｍｉｎの条件で、溶出液としてテトラヒドロフランを用いた。
【００４０】
＜アクリル樹脂の製造例＞
（重合例１）
単量体(a)としてアクリル酸ブチル１２０部、単量体（b）としてトリプロピレングリコールジアクリレート２．３部、単量体（ｃ）としてＮ−ビニル−２−ピロリドン５．６部及び単量体(d)としてアクリル酸４−ヒドロキシブチル１．５部の混合溶液を調製した。別途、冷却管、窒素導入管、温度計、撹拌機を備えた反応器に、酢酸エチル２９４部を仕込み、窒素ガスで装置内の空気を置換したあと、内温を７０℃に昇温した。酢酸エチル１０ｇにアゾビスイソブチロニトリル（以下、ＡＩＢＮという）０．８４部を溶かした溶液を該反応器に添加したあと、内温を６９〜７１℃に保ちながら、調製された混合溶液を３時間かけて該反応器内に滴下した。その後６９〜７１℃で５時間保温し、反応を完結した。固形分２９．９％、ＧＰＣの光散乱法による重量平均分子量約１３３万のアクリル樹脂の酢酸エチル溶液を得た。該溶液を固形分３０％に調整した粘度は１４２ｍＰａ・ｓであった。
【００４１】
（重合例２）
単量体(a)としてアクリル酸ブチル１２０部、単量体（b）としてトリプロピレングリコールジアクリレート２．３部、単量体（ｃ）としてＮ−ビニル−２−ピロリドン５．６部及び単量体(d)としてアクリル酸０．７部の混合溶液を調製した。別途、重合例１と同様の反応容器に、酢酸エチル２９２部を仕込み、窒素ガスで装置内の空気を置換したあと、内温を７０℃に昇温した。酢酸エチル１０ｇにＡＩＢＮ０．８４部を溶かした溶液を該反応器に添加したあと、内温を６９〜７１℃に保ちながら、調製された混合溶液を３時間かけて該反応器内に滴下した。その後６９〜７１℃で５時間保温し、反応を完結した。固形分２９．２％、ＧＰＣの光散乱法による重量平均分子量約１７３万のアクリル樹脂の酢酸エチル溶液を得た。該溶液を固形分３０％に調整した粘度は１８２ｍＰａ・ｓであった。
【００４２】
（重合例３）
単量体(a)としてアクリル酸ブチル１２０部、単量体（b）としてトリプロピレングリコールジアクリレート２．３部、単量体（ｃ）としてＮ−ビニル−２−ピロリドン５．６部及び単量体(d)としてＮ、Ｎ−ジメチルアミノエチルアクリレート１．４部の混合溶液を調製した。別途、重合例１と同様の反応容器に、酢酸エチル２９４部を仕込み、窒素ガスで装置内の空気を置換したあと、内温を７０℃に昇温した。酢酸エチル１０ｇにＡＩＢＮ０．８４部を溶かした溶液を該反応器に添加したあと、内温を６９〜７１℃に保ちながら、調製された混合溶液を３時間かけて該反応器内に滴下した。その後６９〜７１℃で５時間保温し、反応を完結した。固形分２９．２％、ＧＰＣの光散乱法による重量平均分子量約１６０万のアクリル樹脂の酢酸エチル溶液を得た。該溶液を固形分３０％に調整した粘度は９８ｍＰａ・ｓであった。
【００４３】
（重合例４）
単量体(a)としてアクリル酸ブチル８０部、単量体（ｃ）としてＮ−ビニル−２−ピロリドン３．７部、単量体(d)としてアクリル酸４−ヒドロキシブチル０．９７部、及びジビニルベンゼン０．７部の混合溶液を調製した。別途、重合例１と同様の反応容器に、酢酸エチル１９０部を仕込み、窒素ガスで装置内の空気を置換したあと、内温を７０℃に昇温した。酢酸エチル１０ｇにＡＩＢＮ０．５５部を溶かした溶液を該反応器に添加したあと、内温を６９〜７１℃に保ちながら、調製された混合溶液を３時間かけて該反応器内に滴下した。その後６９〜７１℃で５時間保温し、反応を完結した。固形分３１．２％、ＧＰＣの光散乱法による重量平均分子量約４１万のアクリル樹脂の酢酸エチル溶液を得た。該溶液を固形分３０％に調整した粘度は１２２ｍＰａ・ｓであった。
【００４４】
（重合例５）
単量体(a)としてアクリル酸ブチル７２部、単量体（b）としてトリプロピレングリコールジアクリレート１．３部及び単量体(d)としてアクリル酸４−ヒドロキシブチル０．８２部の混合溶液を調製した。別途、重合例１と同様の反応容器に、酢酸エチル１６４部を仕込み、窒素ガスで装置内の空気を置換したあと、内温を７０℃に昇温した。酢酸エチル１０ｇにＡＩＢＮ０．５２部を溶かした溶液を該反応器に添加したあと、内温を６９〜７１℃に保ちながら、調製された混合溶液を３時間かけて該反応器内に滴下した。その後６９〜７１℃で５時間保温し、反応を完結した。固形分３０．０％、ＧＰＣの光散乱法による重量平均分子量約８０万のアクリル樹脂の酢酸エチル溶液を得た。
【００４５】
（重合例６）
単量体(a)としてアクリル酸ブチル９３．７部、単量体(c)としてＮ−ビニルピロリドン４．３部及び単量体(d)としてアクリル酸４−ヒドロキシブチル２．０部を用いる以外には、窒素ガスで装置内の空気を置換し、酸素不含としたあと、内温を５５℃に昇温した。２，２’−アゾビス（２，４−ジメチルバレロニトリル）０．０１８部を酢酸エチル４部に溶かした溶液を全量添加したあと、内温を５４〜５６℃に保ちながら３時間保温した。このとき、未反応の単量体の濃度は５０％であった。その後、仕込まれた単量体(a)及び(b)の合計濃度が５％づつ低下するように、３時間おきに酢酸エチルを添加し、未反応の単量体濃度が１５％になった時点からさらに３時間保温し、反応を完結した。得られたアクリル樹脂溶液の固形分は１９．４％であり、粘度は５１６００ｍＰａ・ｓであった。ＧＰＣの光散乱法による重量平均分子量は約３７７万であった。
【００４６】
（実施例１）
＜粘着剤の製造例＞
上記重合例１で得られたアクリル樹脂の酢酸エチル溶液の固形分１００部に、架橋剤であるポリイソシアネート系化合物（商品名：コロネートＬ、日本ポリウレタン(株)製、固形分０．５部）と、シラン系化合物であるγ−グリシドキシプロピルトリメトキシシラン（０．２部）とを混合させた。
【００４７】
＜粘着剤付光学フィルムの製造例＞
得られた粘着剤を、アプリケーターを用いて離型処理されたポリエチレンテレフタレートフィルム（リンテック社製、商品名：ＰＥＴ３８１１）の離型処理面に乾燥後の厚さが２５μｍになるように塗布し、９０℃で１分間乾燥させ、シート状の粘着剤を得た。次いで、光学フィルムとして偏光フィルム（ポリビニルアルコールにヨウ素を吸着させて延伸したものの両面にトリアセチルセルロース系基板フィルムで挟んだ３層構造にしたフィルム）を用い、該光学フィルム上に、前記で得られた粘着剤を有する面をラミネーターによって貼り合せたのち、温度４０℃、湿度２０％の条件で１４日間熟成させて粘着剤層が設けられた粘着剤付光学フィルムを得た。
【００４８】
＜光学積層体の製造例＞
液晶セル用ガラス基板（コーニング社製、１７３７）の両面に該粘着剤付光学フィルムの粘着剤層の面をクロスニコルになるように貼合した。これを８０℃、Ｄｒｙで９６時間保管した場合（条件１）と、６０℃、９０％ＲＨで９６時間保管した場合（条件２）のそれぞれについて、保管後の光学積層体における耐久性および白ヌケの発現状態を目視で観察した。結果を下記要領に分類し、表１にまとめた。
【００４９】
＜耐久性＞
耐久性の評価は、以下の４段階で行った。
◎  ：浮き、剥れ、発泡等の外観変化が全くみられない。
○  ：浮き、剥れ、発泡等の外観変化がほとんどみられない。
△  ：浮き、剥れ、発泡等の外観変化がやや目立つ。
×  ：浮き、剥れ、発泡等の外観変化が顕著にみとめられる。
【００５０】
＜白抜けの発現状態＞
白抜けの発現状態の評価は、以下の４段階で行った。
◎  ：白抜けが全くみられない。
○  ：白抜けがほとんど目立たない。
△  ：白抜けがやや目立つ。
×  ：白抜けが顕著にみとめられる。
【００５１】
＜リワーク性＞
リワーク性の評価は次のように行った。まず、前記粘着剤付光学フィルムを２５mm×１５０mmの試験片に切断した。次に、この試験片を貼付装置（富士プラスチック機械（株）  ラミパッカー）を用いて液晶セル用ガラス基板（日本板硝子(株)製  ソーダライムガラス）に積層し、５０℃、５kg/cm2（４９０．３ｋＰａ）で２０分間オートクレーブ処理を行い、剥離試験用光学積層体を得た。続いて、該剥離試験用光学積層体を２３℃、相対湿度５０％ＲＨ雰囲気中にて７２０時間保管し、２３℃、相対湿度５０％ＲＨ雰囲気中にてこの貼着試験片を３００mm/minの速度で１８０°方向に剥離し、得られたガラス板表面の状態を観察した。結果を下記要領に分類し、表１にまとめた。
【００５２】
ガラス板表面の状態によりリワーク性の評価を以下の４段階で行った。
◎  ：ガラス板表面に曇りおよび糊残りが全くみられない。
○  ：ガラス板表面に曇り等がほとんど認められない。
△  ：ガラス板表面に曇り等が認められる。
×  ：ガラス板表面に糊残りが認められる。
【００５３】
（実施例２〜６、比較例１〜３）
用いるアクリル樹脂や架橋剤の添加部数を変更する以外は、実施例１と同様にして粘着剤及び光学積層体を製造した。得られたアクリル樹脂及び光学積層体の評価結果を表１にまとめた。比較例１、２、３は、それぞれ、重合例４、５、６のアクリル樹脂を用いる以外は実施例１と同様にして粘着剤及び光学積層体を製造した。得られたアクリル樹脂及び光学積層体の評価結果を表１にまとめた。
【００５４】
【表１】
2005239805.tif 000006
＊１：２５℃、樹脂濃度３０ｗｔ％時の粘度
【産業上の利用可能性】
【００５５】
本発明のアクリル樹脂は、例えば、粘着剤、接着剤、塗料、増粘剤等に用いることができる。また、本発明の粘着剤は、例えば、液晶セルなどの光学積層体に好適な粘着剤として用いることができる。